【事件の表示】
　特願２０１４−５０２１７４「電荷輸送性ワニス」拒絶査定不服審判事件〔平成２５年　９月　６日国際公開、ＷＯ２０１３／１２９２４９、請求項の数（１１）〕について、次のとおり審決する。
【結　論】
　原査定を取り消す。
　本願の発明は、特許すべきものとする。
【理　由】
第１　手続の経緯
　本願は、２０１３年（平成２５年）２月２２日（優先権主張２０１２年（平成２４年）３月２日）を国際出願日とする出願であって、その手続等の経緯は、概略、以下のとおりである。
平成２８年１０月１９日付け：拒絶理由通知書
平成２８年１２月２１日付け：意見書、手続補正書
平成２９年　５月２６日付け：拒絶査定（以下「原査定」という。）
平成２９年　９月　６日付け：審判請求書
平成３０年　７月１０日付け：拒絶理由通知書
平成３０年　８月１６日付け：意見書、手続補正書
第２　原査定の概要
　原査定の拒絶の理由の概要は次のとおりである。
　本願の請求項１−１１に係る発明は、その優先権主張の日（以下「優先日」という。）前に日本国内又は外国において、頒布された以下の刊行物に記載された発明又は電気通信回線を通じて公衆に利用可能となった発明に基づいて、その優先日前にその発明の属する技術の分野における通常の知識を有する者（以下「当業者」という。）が容易に発明をすることができたものであるから、特許法２９条２項の規定により特許を受けることができない。
引用文献等一覧
　Ａ：国際公開第２０１０／０５８７７７号
　Ｂ：特開２００８−２７３８９６号公報
　Ｃ：国際公開第２００７／０４９６３１号
第３　当審拒絶理由の概要
　当審拒絶理由の概要は次のとおりである。
理由１：本願の請求項１−５、７−１１に係る発明は、その優先日前に日本国内又は外国において、頒布された以下の刊行物に記載された発明又は電気通信回線を通じて公衆に利用可能となった発明であるから、特許法２９条１項３号に該当し、特許を受けることができない。
理由２：本願の請求項１−１１に係る発明は、その優先日前に日本国内又は外国において、頒布された以下の刊行物に記載された発明又は電気通信回線を通じて公衆に利用可能となった発明に基づいて、その優先日前に当業者が容易に発明をすることができたものであるから、特許法２９条２項の規定により特許を受けることができない。
引用文献等一覧
　１：国際公開第２００７／０９９８０８号  
　２：国際公開第２００８／１２９９４７号  
　３：国際公開第２００５／０００８３２号 
第４　本願発明
　本願の請求項１−１１に係る発明（以下、それぞれ「本願発明１」−「本願発明１１」という。）は、平成３０年８月１６日付けの手続補正で補正された特許請求の範囲の請求項１−１１に記載された事項により特定されるとおりの、以下の発明である。 
「　【請求項１】
　電荷輸送性モノマーまたは数平均分子量２００〜５０万の電荷輸送性オリゴマーもしくはポリマーからなる電荷輸送物質、またはこの電荷輸送物質およびドーパント物質からなる電荷輸送性材料と、少なくとも１種の良溶媒および少なくとも１種の貧溶媒を含んで構成される混合溶媒と、を含有し、
　前記良溶媒および貧溶媒の沸点差ΔＴ℃の絶対値が、｜ΔＴ｜＜２０℃を満たし、
　２５℃での粘度が７．５ｍＰａ・ｓ以下、かつ、２３℃での表面張力が３０．０〜４０．０ｍＮ／ｍであり、
　前記電荷輸送性材料が、前記混合溶媒中に溶解または均一に分散していることを特徴とする電荷輸送性ワニス（但し、前記混合溶媒が、前記良溶媒および貧溶媒の組み合わせとして、Ｎ，Ｎ−ジメチルアセトアミドおよびシクロヘキサノールを含むものを除く。）。
　　【請求項２】
　前記良溶媒が、Ｎ−メチルホルムアミド、Ｎ，Ｎ−ジメチルホルムアミド、Ｎ，Ｎ−ジエチルホルムアミド、Ｎ−メチルアセトアミド、Ｎ，Ｎ−ジメチルアセトアミド、Ｎ−メチルプロピオンアミド、Ｎ−メチルピロリドン、１，３−ジメチル−２−イミダゾリジノン、りん酸トリメチル、りん酸トリエチル、ジエチレングリコール、およびトリエチレングリコールから選ばれる少なくとも１種である請求項１記載の電荷輸送性ワニス。
　　【請求項３】
　前記貧溶媒が、エチレングリコール、プロピレングリコール、ジプロピレングリコール、ヘキシレングリコール、１，２−ブタンジオール、２，３−ブタンジオール、１，３−ブタンジオール、１，４−ブタンジオール、１，５−ペンタンジオール、オクチレングリコール、グリセリン、エチレングリコールモノメチルエーテル、エチレングリコールモノメチルエーテルアセテート、エチレングリコールモノエチルエーテル、エチレングリコールジエチルエーテル、エチレングリコールイソプロピルエーテル、エチレングリコールモノブチルエーテル、エチレングリコールジブチルエーテル、エチレングリコールモノブチルエーテルアセテート、エチレングリコールベンジルエーテル、エチレングリコールモノヘキシルエーテル、２−メトキシエタノール、エチレングリコールモノアセテート、エチレングリコールモノイソブチルエーテル、エチレングリコールモノエチルエーテルアセテート、エチレングリコールジアセテート、ジエチレングリコールモノメチルエーテルアセテート、ジエチレングリコールモノエチルエーテル、ジエチレングリコールモノエチルエーテルアセテート、ジエチレングリコールモノブチルエーテル、ジエチレングリコールモノブチルエーテルアセテート、ジエチレングリコールジメチルエーテル、ジエチレングリコールメチルエチルエーテル、ジエチレングリコールジエチルエーテル、ジエチレングリコールジブチルエーテル、ジエチレングリコールモノフェニルエーテル、トリエチレングリコールモノメチルエーテル、トリエチレングリコールモノエチルエーテル、トリエチレングリコールジメチルエーテル、テトラエチレングリコール、ポリエチレングリコール、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテル、プロピレングリコールモノメチルエーテルアセテート、１−ブトキシエトキシプロパノール、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリメチレングリコール、メタノール、エタノール、１−プロパノール、２−プロパノール、１−ブタノール、２−ブタノール、１−ペンタノール、１−ヘキサノール、１−ヘプタノール、１−ノナノール、１−デカノール、１−ウンデカノール、１−ドデカノール、１−テトラデカノール、ベンジルアルコール、シクロヘキサノール、２−メチルシクロヘキサノール、グリシドール、フルフリルアルコール、テトラヒドロフルフリルアルコール、ジアセトンアルコール、２−エチルヘキサノール、２−フェノキシエタノール、α−テルピネオール、エチルエーテル、イソプロピルエーテル、ジ−ｎ−ブチルエーテル、ジ−ｎ−ヘキシルエーテル、アニソール、エチルフェニルエーテル、ｎ−ブチルフェニルエーテル、ベンジルイソアミルエーテル、ｏ−クレジルメチルエーテル、ｍ−クレジルメチルエーテル、ｐ−クレジルメチルエーテル、エチルベンジルエーテル、ジグリ���ジルエーテル、１，４−ジオキサン、トリオキサン、フルフラール、２−メチルフラン、テトラヒドロフラン、テトラヒドロピラン、シオネール、メチラール、ジエチルアセタール、ギ酸プロピル、ギ酸ｎ−ブチル、ギ酸イソブチル、酢酸メチル、酢酸エチル、酢酸ｎ−プロピル、酢酸イソプロピル、酢酸ｎ−ブチル、酢酸イソブチル、酢酸第二ブチル、酢酸ｎ−アミル、酢酸イソアミル、酢酸メチルイソアミル、ｎ−ヘキシルアセテート、酢酸第二ヘキシル、酢酸２−エチルブチル、酢酸２−エチルヘキシル、酢酸シクロヘキシル、酢酸メチルシクロヘキシル、酢酸ベンジル、プロピオン酸メチル、プロピオン酸エチル、プロピオン酸ｎ−ブチル、プロピオン酸イソアミル、酪酸メチル、酪酸エチル、酪酸ｎ−ブチル、酪酸イソアミル、オキシイソ酪酸エチル、ステアリン酸ブチル、ステアリン酸アミル、アセト酪酸メチル、アセト酪酸エチル、イソ吉草酸イソアミル、乳酸メチル、乳酸エチル、乳酸ｎ−ブチル、乳酸イソブチル、乳酸ｎ−アミル、乳酸イソアミル、安息香酸メチル、安息香酸エチル、安息香酸プロピル、安息香酸ブチル、安息香酸イソアミル、安息香酸ベンジル、サリチル酸メチル、シュウ酸ジエチル、シュウ酸ジブチル、シュウ酸ジアミル、マロン酸ジエチル、クエン酸トリブチル、セバチン酸ジオクチル、フタル酸ジメチル、フタル酸ジエチル、フタル酸ジ−ｎ−ブチル、フタル酸ジ−２−エチルヘキシル、フタル酸ジ−ｎ−オクチル、メチルエチルケトン、メチル−ｎ−プロピルケトン、メチル−ｎ−ブチルケトン、メチルイソブチルケトン、メチル−ｎ−アミルケトン、メチル−ｎ−ヘキシルケトン、ジエチルケトン、エチル−ｎ−ブチルケトン、ジ−ｎ−プロピルケトン、ジイソブチルケトン、２，６，８−トリメチルノナン−４−オン、アセトニルアセトン、メシチルオキシド、ホロン、イソホロン、シクロヘキサノン、メチルシクロヘキサノン、アセトフェノン、２−エチルヘキサン酸、オレイン酸、乳酸、フェノール、ｏ−クレゾール、ｍ−クレゾール、ｐ−クレゾール、キシレノール、ヘプタン、オクタン、２，２，３−トリメチルヘキサン、デカン、ドデカン、トルエン、キシレン、ｏ−キシレン、ｍ−キシレン、ｐ−キシレン、クメン、メシチレン、テトラリン、ｐ−シメン、シクロヘキシルベンゼン、ジエチルベンゼン、ペンチルベンゼン、ジペンチルベンゼン、ドデシルベンゼン、シクロヘキサン、メチルシクロヘキサン、エチルシクロヘキサン、ｐ−メンタン、ビシクロヘキセン、α−ピネン、およびジペンテンから選ばれる少なくとも１種である請求項１または２記載の電荷輸送性ワニス。
　　【請求項４】
　前記良溶媒および前記貧溶媒の組み合わせが、Ｎ，Ｎ−ジメチルアセトアミドと２，３−ブタンジオール、Ｎ，Ｎ−ジメチルアセトアミドとジエチレングリコールジメチルエーテル、Ｎ，Ｎ−ジメチルアセトアミドとｎ−ヘキシルアセテート、Ｎ，Ｎ−ジメチルアセトアミドとエチレングリコールモノエチルエーテルアセテート、１，３−ジメチル−２−イミダゾリジノンとジエチレングリコールモノブチルエーテル、１，３−ジメチル−２−イミダゾリジノンとジエチレングリコールモノエチルエーテルアセテート、１，３−ジメチル−２−イミダゾリジノンとトリエチレングリコールジメチルエーテル、１，３−ジメチル−２−イミダゾリジノンと２−フェノキシエタノール、１，３−ジメチル−２−イミダゾリジノンと１，３−ブタンジオール、１，３−ジメチル−２−イミダゾリジノンとトリプロピレングリコールモノメチルエーテル、１，３−ジメチル−２−イミダゾリジノンとエチレングリコールモノヘキシルエーテル、Ｎ−メチルピロリドンとジエチレングリコールジエチルエーテル、Ｎ−メチルピロリドンとジエチレングリコールモノエチルエーテルアセテート、Ｎ−メチルピロリドンとトリエチレングリコールジメチルエーテル、Ｎ−メチルピロリドンと１，３−ブタンジオール、Ｎ−メチルピロリドンとエチレングリコールモノヘキシルエーテル、Ｎ−メチルピロリドンとジエチレングリコールモノエチルエーテル、Ｎ，Ｎ−ジメチルアセトアミドと２，３−ブタンジオールとエチレングリコールモノエチルエーテルアセテート、Ｎ，Ｎ−ジメチルアセトアミドと２，３−ブタンジオールとジエチレングリコールジメチルエーテル、Ｎ，Ｎ−ジメチルアセトアミドと２，３−ブタンジオールとｎ−ヘキシルアセテート、Ｎ，Ｎ−ジメチルアセトアミドとジエチレングリコールジメチルエーテルとｎ−ヘキシルアセテート、Ｎ，Ｎ−ジメチルアセトアミドとジエチレングリコールジメチルエーテルとエチレングリコールモノエチルエーテルアセテート、Ｎ，Ｎ−ジメチルアセトアミドとｎ−ヘキシルアセテートとエチレングリコールモノエチルエーテルアセテート、１，３−ジメチル−２−イミダゾリジノンとジエチレングリコールモノエチルエーテルアセテートと２−フェノキシエタノール、１，３−ジメチル−２−イミダゾリジノンとジエチレングリコールモノブチルエーテルとジエチレングリコールモノエチルエーテルアセテート、１，３−ジメチル−２−イミダゾリジノンとジエチレングリコールモノブチルエーテルとトリエチレングリコールジメチルエーテル、１，３−ジメチル−２−イミダゾリジノンとジエチレングリコールモノブチルエーテルと２−フェノキシエタノール、１，３−ジメチル−２−イミダゾリジノンとジエチレングリコールモノブチルエーテルと１，３−ブタンジオール、１，３−ジメチル−２−イミダゾリジノンとジエチレングリコールモノブチルエーテルとトリプロピレングリコールモノメチルエーテル、１，３−ジメチル−２−イミダゾリジノンとジエチレングリコールモノブチルエーテルとエチレングリコールモノヘキシルエーテル、１，３−ジメチル−２−イミダゾリジノンとジエチレングリコールモノエチルエーテルアセテートとトリエチレングリコールジメチルエーテル、１，３−ジメチル−２−イミダゾリジノンとジエチレングリコールモノエチルエーテルアセテートと１，３−ブタンジオール、１，３−ジメチル−２−イミダゾリジノンとジエチレングリコールモノエチルエーテルアセテートとトリプロピレングリコールモノメチルエーテル、１，３−ジメチル−２−イミダゾリジノンとジエチレングリコールモノエチルエーテルアセテートとエチレングリコールモノヘキシルエーテル、１，３−ジメチル−２−イミダゾリジノンとトリエチレングリコールジメチルエーテルと２−フェノキシエタノール、１，３−ジメチル−２−イミダゾリジノンとトリエチレングリコールジメチルエーテルと１，３−ブタンジオール、１，３−ジメチル−２−イミダゾリジノンとトリエチレングリコールジメチルエーテルとトリプロピレングリコールモノメチルエーテル、１，３−ジメチル−２−イミダゾリジノンとトリエチレングリコールジメチルエーテルとエチレングリコールモノヘキシルエーテル、１，３−ジメチル−２−イミダゾリジノンと２−フェノキシエタノールと１，３−ブタンジオール、１，３−ジメチル−２−イミダゾリジノンと２−フェノキシエタノールとトリプロピレングリコールモノメチルエーテル、１，３−ジメチル−２−イミダゾリジノンと２−フェノキシエタノールとエチレングリコールモノヘキシルエーテル、１，３−ジメチル−２−イミダゾリジノンと１，３−ブタンジオールとトリプロピレングリコールモノメチルエーテル、１，３−ジメチル−２−イミダゾリジノンと１，３−ブタンジオールとエチレングリコールモノヘキシルエーテル、１，３−ジメチル−２−イミダゾリジノンとトリプロピレングリコールモノメチルエーテルとエチレングリコールモノヘキシルエーテル、Ｎ−メチルピロリドンとジエチレングリコールモノエチルエーテルアセテートとジエチレングリコールジエチルエーテル、Ｎ−メチルピロリドンとジエチレングリコールモノエチルエーテルアセテートとトリエチレングリコールジメチルエーテル、Ｎ−メチルピロリドンとジエチレングリコールモノエチルエーテルアセテートと１，３−ブタンジオール、Ｎ−メチルピロリドンとジエチレングリコールモノエチルエーテルアセテートとエチレングリコールモノヘキシルエーテル、Ｎ−メチルピロリドンとジエチレングリコールモノエチルエーテルアセテートとジエチレングリコールモノエチルエーテル、Ｎ−メチルピロリドンとジエチレングリコールジエチルエーテルとトリエチレングリコールジメチルエーテル、Ｎ−メチルピロリドンとジエチレングリコールジエチルエーテルと１，３−ブタンジオール、Ｎ−メチルピロリドンとジエチレングリコールジエチルエーテルとエチレングリコールモノヘキシルエーテル、Ｎ−メチルピロリドンとジエチレングリコールジエチルエーテルとジエチレングリコールモノエチルエーテル、Ｎ−メチルピロリドンとトリエチレングリコールジメチルエーテルと１，３−ブタンジオール、Ｎ−メチルピロリドンとトリエチレングリコールジメチルエーテルとエチレングリコールモノヘキシルエーテル、Ｎ−メチルピロリドンとトリエチレングリコールジメチルエーテルとジエチレングリコールモノエチルエーテル、Ｎ−メチルピロリドンと１，３−ブタンジオールとエチレングリコールモノヘキシルエーテル、Ｎ−メチルピロリドンと１，３−ブタンジオールとジエチレングリコールモノエチルエーテル、Ｎ−メチルピロリドンとエチレングリコールモノヘキシルエーテルとジエチレングリコールモノエチルエーテルである請求項１〜３のいずれか１項記載の電荷輸送性ワニス。
　　【請求項５】
　前記電荷輸送物質が、式（１）で表されるオリゴアニリン誘導体、または式（１）の酸化体であるキノンジイミン誘導体である請求項１〜４のいずれか１項記載の電荷輸送性ワニス。
　　【化３】
（式中、Ｒ1、Ｒ2およびＲ3は、それぞれ独立して、水素原子、ハロゲン原子、水酸基、アミノ基、シラノール基、チオール基、カルボキシル基、りん酸基、りん酸エステル基、エステル基、チオエステル基、アミド基、ニトロ基、一価炭化水素基、オルガノオキシ基、オルガノアミノ基、オルガノシリル基、オルガノチオ基、アシル基またはスルホン酸基を示し、ＡおよびＢは、それぞれ独立して下記式（２）または（３）
　　【化４】
で表される２価の基であり、Ｒ4〜Ｒ11はそれぞれ独立して、水素原子、ハロゲン原子、水酸基、アミノ基、シラノール基、チオール基、カルボキシル基、りん酸基、りん酸エステル基、エステル基、チオエステル基、アミド基、ニトロ基、一価炭化水素基、オルガノオキシ基、オルガノアミノ基、オルガノシリル基、オルガノチオ基、アシル基またはスルホン酸基を示し、ｍおよびｎはそれぞれ独立に１以上の整数で、ｍ＋ｎ≦２０を満足する。）
　　【請求項６】
　スリットコート塗布用である請求項１〜５のいずれか１項記載の電荷輸送性ワニス。
　　【請求項７】
　請求項１〜５のいずれか１項記載の電荷輸送性ワニスから作製された電荷輸送性薄膜。
　　【請求項８】
　請求項７記載の電荷輸送性薄膜を備える有機エレクトロルミネッセンス素子。
　　【請求項９】
　前記電荷輸送性薄膜が、正孔注入層または正孔輸送層である請求項８記載の有機エレクトロルミネッセンス素子。
　　【請求項１０】
　請求項１〜５のいずれか１項記載の電荷輸送性ワニスを用いる電荷輸送性薄膜の作製方法。
　　【請求項１１】
　電荷輸送性モノマーまたは数平均分子量２００〜５０万の電荷輸送性オリゴマーもしくはポリマーからなる電荷輸送物質、またはこの電荷輸送物質および電荷受容性ドーパント物質からなる電荷輸送性材料と、溶媒とを含む電荷輸送性ワニスを用いて作製される電荷輸送性薄膜の平坦性向上方法であって、
　前記溶媒として、少なくとも１種の良溶媒および少なくとも１種の貧溶媒を含んで構成される混合溶媒を用いるとともに、これら良溶媒および貧溶媒の沸点差ΔＴ℃の絶対値を｜ΔＴ｜＜２０℃とし、
　前記電荷輸送性ワニスの２５℃での粘度を７．５ｍＰａ・ｓ以下とし、かつ、前記電荷輸送性ワニスの２３℃での表面張力を３０．０〜４０．０ｍＮ／ｍとすることを特徴とする電荷輸送性薄膜の平坦性向上方法（但し、前記混合溶媒が、前記良溶媒および貧溶媒の組み合わせとして、Ｎ，Ｎ−ジメチルアセトアミドおよびシクロヘキサノールを含むものを除く。）。」
第５　引用文献、引用発明等
１　引用文献１の記載事項
　平成３０年７月１０日付け拒絶理由通知書に記載した理由において引用され、本願の優先日前に電気回線を通じて公衆に利用可能となった発明が記載された国際公開第２００７／０９９８０８号（以下「引用文献１」という。）には、以下の事項が記載されている。なお、下線は、当合議体が付したものであり、引用発明の認定に活用した箇所を示す。
　ア　「技術分野 
 [0001]　本発明は、スルホン酸エステル化合物およびその利用に関し、さらに詳述すると、分子内で環状錯体を形成し得るスルホン酸エステル化合物、並びにこの化合物の電子受容性物質としての利用および熱酸発生剤としての利用に関する。 
・・・（中略）・・・
発明が解決しょうとする課題 
[0007]　本発明は、このような事情に鑑みてなされたものであり、高安定性を有するとともに、広範囲の有機溶媒に対して高溶解性を有しているため、均一溶液を形成し易く、ＯＬＥＤ素子に適用した場合に優れた素子特性の実現を可能にする、電子受容性物質または熱酸発生剤として好適なスルホン酸エステル化合物を提供することを目的とする。
・・・（中略）・・・
発明の効果 
[0010]　本発明のスルホン酸エステル化合物は、熱や水に対して安定性が高く、低極性溶剤を含む広範囲の有機溶剤に対して高溶解性を示すため、低極性溶媒を用いたり、高極性溶媒の比率を低下させたりしても電荷輸送性ワニスを調製することができる。このように、本発明のスルホン酸エステル化合物は、従来のスルホン酸化合物よりも電荷輸送性ワニスとする場合の適用溶媒が広いため、高平坦性を有する非晶質固体薄膜の作製がより簡便になる。・・・（中略）・・・」
　イ　「[0064]　本発明の電荷輸送性ワニスにおいて、電荷輸送性物質および電荷受容性物質を良好に溶解し得る高溶解性溶剤を、ワニスに使用する溶剤全体に対して５〜１００重量％の割合で使用してもよい。この場合、高溶解性溶剤によって、ワニスは完全に溶解しているか、均一に分散している状態となっていることが好ましい。
　高溶解性溶剤としては、特に限定されるものではなく、例えば、水、メタノール、Ｎ，Ｎ−ジメチルホルムアミド、Ｎ，Ｎ−ジメチルアセトアミド、Ｎ−メチルピロリドン、Ｎ，Ｎ’−ジメチルイミダゾリジノン、ジメチルスルホキシド、クロロホルム、トルエン、メタノール等が挙げられる。 
[0065]　また、本発明の電荷輸送性ワニスは、２０℃で１０〜２００ｍＰａ・ｓの粘度を有し、常圧で沸点５０〜３００℃の高粘度有機溶剤を、少なくとも一種類含有することが望ましい。さらに、電荷輸送性ワニスは、２０℃で５０〜１５０ｍＰａ・ｓの粘度、常圧で沸点１５０〜２５０℃の有機溶剤を含有することが好適である。
　高粘度有機溶剤としては、特に限定されるものではなく、例えば、シクロヘキサノール、エチレングリコール、エチレングリコールジクリシジルエーテル、１，３−オクチレングリコール、ジエチレングリコール、ジプロピレングリコール、トリエチレングリコール、トリプロピレングリコール、１，３−ブタンジオール、１，４−ブタンジオール、プロピレングリコール、へキシレングリコール等が挙げられる。」
　ウ　「 [0102] [実施例４] 
[化 37] 
[0103]　４−スチレンスルホン酸ナトリウム５０．００ｇ（アルドリッチ社製）に、純水２５０ｍＬを加えて溶解し、陽イオン交換樹脂ダウエックス６５０Ｃ（Ｈタイプ，以下６５０Ｃと略す）２５ｍｌを加え５分間攪拌し、分取した上澄液に、６５０Ｃ２５ｍｌを加えて５分間攪拌し、さらに分取した上澄液に、６５０Ｃを５０ｍｌを加えて５分間攪拌し、最終的に分取した上澄液を、６５０Ｃ（５００ｍｌ、留出溶媒：水）を用いたカラムクロマトグラフィーにより精製した。
　イオン交換されて得られた４−スチレンスルホン酸の水溶液に対し、メタノール１００ｍＬおよびピリジン２７ｍＬを順次加え、１０分間攪拌した後、減圧下濃縮乾固し、メタノールを用いて１回共沸操作を行った後にメタノール５８ｍＬを加えて溶解し、得られた溶液をジエチルエーテル１．１６Ｌ中に攪拌しながら滴下した。室温で１５分間攪拌した後、上澄液を除去し、残渣を減圧下乾固して４−スチレンスルホン酸ピリジン塩５０．２０ｇ（白色粉末，収率８５％）を得た。
[0104]　上記の方法により得られた４−スチレンスルホン酸ピリジン塩粗精製物３８．４１ｇに対し、塩化チオニル１１５ｍＬを加え、１２分間加熱還流し、室温まで放冷後、減圧下濃縮乾固した。得られた淡黄色油状物に対して無水ピリジン４ｍＬを加え溶解した後、無水ＰＧＭＥ１．０ｍＬを加え、超音波およびガラス棒粉砕により懸濁させ、室温で３０分間攪拌した。反応系を減圧下濃縮乾固し、１，２−ジクロロエタンで１回共沸した後、シリカゲル濾過した（シリカゲル８ｇ，溶媒および洗浄液：１，２−ジクロロエタン）。濾液を減圧下濃縮乾固し、モノマーであるスルホン酸エステル化合物の粗精製物２２．７７ｇを得た。得られたモノマー粗精製物を、シリカゲルカラムクロマトグラフィー（溶媒：ジクロロエタン→ジクロロエタン：酢酸エチル＝２０：１→１０：１）により精製し、スルホン酸エステル化合物モノマー１１．９８ｇ（無色液体，収率３２％）を得た。
[0105]　上記の方法により得られたスルホン酸エステル化合物モノマー９．３１ｇに対し、窒素雰囲気下、無水酢酸エチル３７ｍＬを加えて溶解し、窒素バブリングにより脱気した後、ＡＩＢＮ２３．５ｍｇの無水酢酸エチル０．３８ｍＬ溶液を窒素雰囲気下で加え、８０℃で６時間攪拌した。室温まで放冷後、約３０ｍＬになるまで減圧濃縮し、メタノール２００ｍＬに攪拌しながら注加した。室温で２０分間攪拌した後、吸引濾過し、濾物を減圧乾燥して式（３５）で表されるポリスチレンスルホン酸エステル化合物５．０１ｇ（白色粉末，収率５４％）を得た。
・・・（中略）・・・
[0111]［実施例５］
　実施例３で得られたスルホン酸エステル化合物（２９）１３６ｍｇと、ブレティン・オブ・ケミカル・ソサエティ・オブ・ジャパン（Bulletin of Chemical Society of Japan）、１９９４年、第６７巻、ｐ．１７４９−１７５２に記載されている方法に準じて合成した、下記式で示されるフェニルテトラアニリン（ＰＴＡ）５０ｍｇとの混合物に対し、ジメチルアセトアミド（ＤＭＡｃ）１．４４ｍｌを、窒素雰囲気下で加えて溶解し、さらに窒素雰囲気下でシクロヘキサノール４．２８ｍｌを加えて室温で攪拌し、緑色透明のワニスを得た（固形分３．３質量％）。得られたワニスは、−２５℃まで冷却しても固体析出が見られなかった。
[0112]［化38］
・・・（中略）・・・
[0115] [実施例８] 
　実施例４で得られた
スルホン酸エステル化合物（３５）１１６ｍｇと、
ＰＴＡ５０ｍｇとの混合物に対し、ジメチルアセトアミド
２．４０ｍｌを窒素雰囲気下で加えて溶解し、さらに窒素雰囲気下でシクロヘキサノール２．４０ｍｌを加えて室温で攪拌し、緑色透明のワニスを得た
　得られたワニスを、直前まで４０分間オゾン洗浄を行ったＩＴＯ基板上にスピンコートし、その後、焼成して膜厚３６ｎｍの電荷輸送性薄膜（正孔輸送性薄膜）を形成した。得られた電荷輸送性薄膜は非晶質固体であった。
・・・（中略）・・・
[0119]　上記実施例６〜８および比較例６〜８で使用したワニスの粘度、薄膜作製時の焼成条件、薄膜の膜厚、イオン化ポテンシャル（以下Ｉpと略す）値を表３に併せて示す。
なお、ワニス粘度、膜厚、Ｉp値は下記装置により測定した。
［１］粘度
Ｅ型粘度計（ＥＬＤ−５０、東京計器社製）、測定温度：２０℃
［２］膜厚
　表面形状測定装置（ＤＥＫＴＡＫ３ＳＴ、日本真空技術社製）により測定した。
［３］Ｉp値
　光電子分光装置（ＡＣ−２、理研計器（株）製）により測定した。
[0120] [表3] 
」
（２）引用発明
　引用文献１の[0115]には、実施例８のワニスが記載されている。また、このワニスは、ＩＴＯ基板上にスピンコートし、焼成すると電荷輸送性薄膜となることからみて、「電荷輸送性のワニス」ということができる。
　また、引用文献１の[0119]及び[0120]の[表3]には、実施例８のワニスの２０℃における粘度は、４．８ｍＰａ・ｓであることが記載されている。
　そうしてみると、引用文献１には、次の発明（以下「引用発明」という。）が記載されている。
「　下記式（３５）で表されるスルホン酸エステル化合物１１６ｍｇと、フェニルテトラアニリン５０ｍｇとの混合物に対し、ジメチルアセトアミド２．４０ｍｌを窒素雰囲気下で加えて溶解し、さらに窒素雰囲気下でシクロヘキサノール２．４０ｍｌを加えて室温で攪拌して得た、
　２０℃における粘度が４．８ｍＰａ・ｓである、
　緑色透明である電荷輸送性のワニス。
」
第６　対比・判断
１．本願発明１について
（１）対比
　本願発明１と引用発明を対比すると、以下のとおりとなる。
ア　電荷輸送性材料、混合溶媒 
　引用発明の「スルホン酸エステル」、「フェニルテトラアニリン」、「ジメチルアセトアミド」及び「シクロヘキサノール」は、技術的にみて、それぞれ、本願発明１の「ドーパント物質」、「数平均分子量２００〜５０万の電荷輸送性オリゴマーもしくはポリマーからなる電荷輸送物質」、「良溶媒」及び「貧溶媒」に相当する。そうしてみると、引用発明の「電荷輸送性のワニス」は、本願発明１の「電荷輸送性ワニス」における、「電荷輸送性モノマーまたは数平均分子量２００〜５０万の電荷輸送性オリゴマーもしくはポリマーからなる電荷輸送物質、またはこの電荷輸送物質およびドーパント物質からなる電荷輸送性材料と、少なくとも１種の良溶媒および少なくとも１種の貧溶媒を含んで構成される混合溶媒と、を含有」するという要件を満たすものである。 
 
その文言が意味する技術的事項及びその構成から理解される機能からみて
イ　電荷輸送性ワニス 
　引用発明の「電荷輸送性のワニス」は、その文言が意味する技術的事項及びその構成から理解される機能からみて、本願発明１の「電荷輸送性ワニス」に相当する。　
　また、引用発明の「電荷輸送性のワニス」は、緑色透明であることから、技術的にみて、「スルホン酸エステル」及び「フェニルテトラアニリン」は、「ジメチルアセトアミド」及び「シクロヘキサノール」の混合溶媒中に溶解または均一に分散しているものと認められる。そうしてみると、引用発明の「電荷輸送性のワニス」は、本願発明１の「電荷輸送性ワニス」における、「前記電荷輸送性材料が、前記混合溶媒中に溶解または均一に分散している」という要件を満たすものである。 
  
ウ　溶媒及び貧溶媒の沸点差ΔＴ　 
　本願の明細書の[0012]及び[0014]には、それぞれ、Ｎ，Ｎ−ジメチルアセトアミド及びシクロヘキサノールの沸点は、それぞれ、１６６．１℃及び１６１．１℃であることが記載されている。そうしてみると、引用発明の「ジメチルアセトアミド」及び「シクロヘキサノール」の沸点差は、５．０℃である（当合議体中：上記「ジメチルアセトアミド」は「Ｎ，Ｎ−ジメチルアセトアミド」を意味するといえる）。
　したがって、引用発明の「電荷輸送性のワニス」は、本願発明１の「混合溶媒」における、「良溶媒および貧溶媒の沸点差ΔＴ℃の絶対値が、｜ΔＴ｜＜２０℃を満た」すという要件を満たすものである。 
 　 
エ　ワニスの粘度 
　引用発明の「電荷輸送性のワニス」の２０℃における粘度は、４．８ｍＰａ・ｓである。また、一般に液体の粘度は、温度が増加すると減少するものであるところ、これが引用発明の「電荷輸送性のワニス」にも妥当することは明らかである。 
　そうしてみると、引用発明の「電荷輸送性のワニス」は、本願発明１の「電荷輸送性ワニス」における、「２５℃での粘度が７．５ｍＰａ・ｓ以下」という要件を満たすものである。 
  
（２）一致点及び相違点
ア　本願発明１と引用発明は、次の構成で一致する。
（一致点）
「　電荷輸送性モノマーまたは数平均分子量２００〜５０万の電荷輸送性オリゴマーもしくはポリマーからなる電荷輸送物質、またはこの電荷輸送物質およびドーパント物質からなる電荷輸送性材料と、少なくとも１種の良溶媒および少なくとも１種の貧溶媒を含んで構成される混合溶媒と、を含有し、
　前記良溶媒および貧溶媒の沸点差ΔＴ℃の絶対値が、｜ΔＴ｜＜２０℃を満たし、
　２５℃での粘度が７．５ｍＰａ・ｓ以下であり、
　前記電荷輸送性材料が、前記混合溶媒中に溶解または均一に分散している電荷輸送性ワニス。」
イ　本願発明１と引用発明は、次の点で相違する。
（相違点１）
　本願発明１の「電荷輸送性ワニス」は、「２３℃での表面張力が３０．０〜４０．０ｍＮ／ｍ」であるのに対して、引用発明の「電荷輸送性のワニス」は、表面張力が特定されていない点。
（相違点２）
　本願発明１の「混合溶媒」は、「良溶媒および貧溶媒の組み合わせとして、Ｎ，Ｎ−ジメチルアセトアミドおよびシクロヘキサノールを含むものを除く」のに対して、引用発明は、Ｎ，Ｎ−ジメチルアセトアミドおよびシクロヘキサノールを含むものである点。
（３）相違点についての判断
　事案に鑑みて、上記相違点２について先に検討する。
　引用文献１の[0064]及び[0065]には、ワニスに使用する溶剤として、高溶解性溶剤と高粘度有機溶剤を使用すること、並びに引用発明の「ジメチルアセトアミド」及び「シクロへキサノール」は、それぞれ、高溶解性溶剤及び高粘度有機溶剤であることが記載されている。
　そうしてみると、引用発明において、「ジメチルアセトアミド」及び「シクロへキサノール」のいずれか一方又は両方を引用文献１の[0064]及び[0065]に例示されている他の溶剤に置換することは、当業者が通常の創作能力を発揮することによってなし得るものである。
　しかしながら、高溶解性溶剤及び高粘度有機溶剤の沸点差、両者の混合物の粘度及び表面張力を、本願発明１の特定の数値範囲内のものとすることは、引用文献１には何ら記載されておらず、沸点差等を特定の数値範囲内のものとすることによる効果についても何ら記載されていない。また、原査定において引用された引用文献Ａ−Ｃ及び当審拒絶理由通知書において引用された引用文献１−３を含め、他に、沸点差等を特定の数値範囲内のものとすることを示唆する文献や技術常識を見いだすことはできない。
　したがって、引用発明において、当業者が「ジメチルアセトアミド」及び「シクロへキサノール」のいずれか一方又は両方を、引用文献１の[0064]及び[0065]に例示された他の溶剤に置換することによって、高溶解性溶剤及び高粘度有機溶剤の沸点差、両者の混合物の粘度及び表面張力の全てが、請求項１に係る発明の特定の数値範囲内にある構成とすることは、容易になし得るものとはいえない。仮に、このような構成をなし得たとしても当該構成が奏する効果を予測できたとはいえない。
　以上のとおりであるから、たとえ当業者といえども、引用発明に基づいて相違点１の条件を満たす構成とすることを容易に発明できたとはいえない。
　したがって、本願発明１は、相違点１を検討するまでもなく、当業者であっても引用発明に基づいて容易に発明できたものであるとはいえない。
２　本願発明２−本願発明１０について
　本願発明２−本願発明１０は、本願発明１を引用するものであって、相違点２に係る本願発明１の構成を発明特定事項として具備するものであるから、本願発明１と同じ理由により、当業者であっても、引用発明に基づいて容易に発明できたものであるとはいえない。
３　本願発明１１について
　本願発明１１は、「電荷輸送性薄膜の平坦化向上方法」であって、その「電荷輸送性ワニス」は、本願発明１と同一の構成を備えるものであるから、本願発明１と同じ理由により、当業者であっても、引用発明に基づいて容易に発明できたものであるとはいえない。
第７　原査定について
１．理由２（特許法２９条２項）について
　平成３０年８月１６日付けの手続補正により、本願発明１−本願発明１１は、「良溶媒および貧溶媒の沸点差ΔＴ℃の絶対値が、｜ΔＴ｜＜２０℃を満たし、２５℃での粘度が７．５ｍＰａ・ｓ以下、かつ、２３℃での表面張力が３０．０〜４０．０ｍＮ／ｍであり」、「混合溶媒が、前記良溶媒および貧溶媒の組み合わせとして、Ｎ，Ｎ−ジメチルアセトアミドおよびシクロヘキサノールを含むものを除く。」という事項を有するものとなった。
　そして、上記本願発明１−１１の構成は、拒絶査定において引用された引用文献Ａ−Ｃに記載されておらず、周知技術とも認められないので、本願発明１−１１は、当業者であっても、拒絶査定において引用された引用文献１−３に基づいて、容易に発明できたとはいえない。
　したがって、原査定の理由を維持することはできない。
第８　むすび
　以上のとおり、原査定の理由によって、本願を拒絶することはできない。
　また、他に本願を拒絶すべき理由もない。
　よって、結論のとおり審決する。